【事件の表示】
　特願２０１４−２５４４６１「ポリカーボネート樹脂組成物および成形品」拒絶査定不服審判事件〔平成２８年　６月２３日出願公開、特開２０１６−１１３５６３、請求項の数（１０）〕について、次のとおり審決する。
【結　論】
　原査定を取り消す。
　本願の発明は、特許すべきものとする。
【理　由】
第１　手続の経緯
　本願は、平成２６年１２月１６日に特許出願され、平成３０年６月１４日付けで拒絶理由が通知され、同年９月１９日に意見書とともに手続補正書が提出されたが、同年１１月２８日付けで拒絶査定がされ、これに対して、平成３１年３月１日に拒絶査定不服審判が請求されたものである。
第２　本願発明
　本願の請求項１ないし１０に係る発明は、それぞれ、平成３０年９月１９日に提出された手続補正書により補正された特許請求の範囲の記載からみて、その特許請求の範囲の請求項１ないし１０に記載された事項により特定される以下のとおりのものである。（以下、請求項１ないし１０に係る発明を、それぞれ、「本願発明１」等といい、これらをまとめて「本願発明」ともいう。）
「【請求項１】　環状エーテル構造を有し、かつ、芳香環構造を有しないジヒドロキシ化合物（α）に由来する構造単位（ａ）を含むポリカーボネート樹脂１００質量部に対して、酸化チタンを０．０１重量部以上１０重量部以下含み、かつ、リン酸エステル金属塩を０．０１重量部以上１重量部以下含むポリカーボネート樹脂組成物。
【請求項２】　樹脂組成物中のポリカーボネート樹脂がエステル交換反応触媒として、リチウム化合物及び長周期型周期表第２族の金属化合物からなる群より選ばれる少なくとも１種の金属化合物を用いて製造されたものである請求項１に記載のポリカーボネート樹脂組成物。
【請求項３】　リン酸エステル金属塩が、第１２族金属元素の塩である請求項１または２に記載のポリカーボネート樹脂組成物。
【請求項４】　酸化防止剤を含有する請求項１〜３のいずれか１項に記載のポリカーボネート樹脂組成物。　　
【請求項５】　光安定剤を含有する請求項１〜４のいずれか１項に記載のポリカーボネート樹脂組成物。　　
【請求項６】　離型剤を含有する請求項１〜５のいずれか１項に記載のポリカーボネート樹脂組成物。　　
【請求項７】　前記環状エーテル構造を有するジヒドロキシ化合物（α）が、下記式（１）で表される構造を有するジヒドロキシ化合物である請求項１〜６のいずれか１項に記載のポリカーボネート樹脂組成物。　　
【化１】
　　　　
【請求項８】　ポリカーボネート樹脂が、脂肪族炭化水素のジヒドロキシ化合物に由来する構造単位を含む請求項１〜７のいずれか１項に記載のポリカーボネート樹脂組成物。　　
【請求項９】　請求項１〜８のいずれか１項に記載のポリカーボネート樹脂組成物を成形して得られるポリカーボネート樹脂成形品。　　
【請求項１０】　前記ポリカーボネート樹脂成形品が、射出成形法により成形して得られる請求項９に記載のポリカーボネート樹脂成形品。」
第３　原査定の拒絶理由の概要
　原査定の拒絶理由の概要は、本願発明１〜１０は、特開２０１２−２１４６３７号公報（引用文献１）を主たる引用文献とし、さらに特開２００８−２２２７７４号公報（引用文献２）及び特開２０１２−１４９２７２号公報（引用文献３）を従たる引用文献とし、これら引用文献１ないし引用文献３に記載された発明に基いて当業者が容易に発明をすることができたものであるから、特許法第２９条第２項の規定により、特許を受けることができないというものである。  
第４　当審の判断
１　引用文献の記載事項
　本願出願前に日本国内において頒布された刊行物である引用文献１ないし引用文献３には以下の事項が記載されている。　
（１）引用文献１
ア　「【請求項１】構造の一部に下記式（１）で表される部位を有するジヒドロキシ化合物に由来する構造単位を少なくとも含むポリカーボネート樹脂と、酸化チタンとを含むポリカーボネート樹脂組成物であって、該ポリカーボネート樹脂１００重量部に対して、酸化チタンを０．０１重量部以上１００重量部以下含有し、かつ、リチウム及び長周期型周期表第２族の金属からなる群より選ばれる少なくとも１種の金属を含む化合物を含有するものであり、しかもその含有する金属の量がポリカーボネート樹脂組成物全体に対して合計で２０重量ｐｐｍ以下である、ポリカーボネート樹脂組成物。　　
【化１】
（ただし、上記式（１）で表される部位が−ＣＨ２−Ｏ−Ｈを構成する部位である場合を除く。）
・・・
【請求項３】前記式（１）で表される部位を有する構造単位（ａ）として、下記式（２）で表されるジヒドロキシ化合物に由来する構造単位を含むものである、請求項１または２に記載のポリカーボネート樹脂組成物。　　
【化２】
」（請求の範囲１及び３）　
イ　「【技術分野】
【０００１】
　本発明は、光反射率、耐衝撃性、耐光性、色相等に優れたポリカーボネート樹脂組成物、その成形品及び光反射部材に関する。
【背景技術】
【０００２】
　ポリカーボネートは一般的に石油資源から誘導される原料を用いて製造される。しかしながら、近年、石油資源の枯渇が危惧されており、植物などのバイオマス資源から得られる原料を用いたポリカーボネートの提供が求められている。また、二酸化炭素排出量の増加、蓄積による地球温暖化が、気候変動などをもたらすことが危惧されていることからも、使用後の廃棄処分をしてもカーボンニュートラルな、植物由来モノマーを原料としたポリカーボネートの開発が求められている。　
【０００３】
　従来、植物由来モノマーとしてイソソルビドを使用し、炭酸ジフェニルとのエステル交換により、ポリカーボネートを得ることが提案されている（例えば、特許文献１参照）。しかしながら、得られたポリカーボネートは、褐色であり、満足できるものではない。また、イソソルビドと他のジヒドロキシ化合物とのポリカーボネートとして、ビスフェノールＡを共重合したポリカーボネートが提案されており（例えば、特許文献２参照）、更に、イソソルビドと脂肪族ジオールとを共重合することにより、イソソルビドからなるホモポリカーボネートの剛直性を改善する試みがなされている（例えば、特許文献３参照）。　
【０００４】
　一方、イソソルビドとジフェニルカーボネートとのエステル交換により得られたポリカーボネートに二酸化チタンを添加したポリカーボネート樹脂組成物が提案されているが（例えば、特許文献４参照）、透明性、色調に優れたポリカーボネート樹脂と二酸化チタンを組み合わせて反射率に優れるポリカーボネート樹脂を得ること、特に、リチウム及び長周期型周期表第２族の金属からなる群より選ばれる少なくとも１種の金属を含むポリカーボネート樹脂組成物が光反射率に優れることについは記載されていない。　
【０００５】
　また、イソソルビドとトリシクロデカンジメタノールとジフェニルカーボネートとのエステル交換により得られたポリカーボネートに無機充填剤を添加したポリカーボネート樹脂組成物が提案されているが（例えば、特許文献５参照）、無機充填剤として酸化チタン使用したことについては記載されておらず、ポリカーボネート樹脂組成物の光反射率などの光学特性を改善することついては開示されていない。
【先行技術文献】
【特許文献】
【０００６】　　
【特許文献１】英国特許第１０７９６８６号明細書　　
【特許文献２】特開昭５６−５５４２５号公報　　
【特許文献３】国際公開第０４／１１１１０６号パンフレット　　
【特許文献４】特開２００９−１９１２２７号公報　　
【特許文献５】国際公開第１０／０６１９２７号パンフレット
【発明の概要】
【発明が解決しようとする課題】　
【０００７】
　本発明の目的は、イソソルビドのようなジヒドロキシ化合物に由来する構造単位を少なくとも含み、耐光性、色相、光反射率、耐衝撃性などに優れたポリカーボネート樹脂組成物及びその成形品を提供することにある。
【課題を解決するための手段】　
【０００８】
　しかしながら、本発明者の検討によれば、従来のポリカーボネート樹脂組成物では耐光性、色相、光反射率、耐衝撃性が不十分であるとの課題が見出された。本発明者らは、上記課題を解決するべく、鋭意検討を重ねた結果、特定構造のポリカーボネート樹脂と、酸化チタンとを含有するポリカーボネート樹脂組成物であって、当該ポリカーボネート樹脂組成物中に特定の金属を特定量含むものが、優れた光反射率、耐衝撃性、耐光性などを有することを見出し、本発明に到達した。・・・」
ウ　「【００５７】
＜エステル交換反応触媒＞
　本発明で用いるポリカーボネート樹脂は、上述のように本発明で用いるジヒドロキシ化合物を含むジヒドロキシ化合物と前記式（３）で表される炭酸ジエステルとをエステル交換反応させてポリカーボネート樹脂を製造する。より詳細には、エステル交換させ、副生するモノヒドロキシ化合物等を系外に除去することによって得られる。この場合、通常、エステル交換反応触媒存在下でエステル交換反応により重縮合を行う。　
【００５８】
　本発明で用いるポリカーボネート樹脂の製造時に使用し得るエステル交換反応触媒（以下、単に触媒、重合触媒と言うことがある）は、特に透明性や色相に影響を与え得る。　
【００５９】
　用いられる触媒としては、製造されたポリカーボネート樹脂の耐光性、透明性、色相、耐熱性、熱安定性、及び機械的強度のうち、とりわけて耐光性を満足させ得るものであれば、限定されないが、長周期型周期表における１族または２族（以下、単に「１族」、「２族」と表記する。）の金属化合物、塩基性ホウ素化合物、塩基性リン化合物、塩基性アンモニウム化合物、アミン系化合物などの塩基性化合物が挙げられる。好ましくは１族金属化合物及び／又は２族金属化合物が使用される。
・・・　
【００６８】
　上記の中でも、リチウム化合物及び長周期型周期表第２族の金属化合物からなる群より選ばれる少なくとも１種の金属化合物を触媒として用いるのが、ポリカーボネート樹脂の透明性、色相、耐光性などの種々の物性を優れたものとするために好ましい。」　
エ　「【０１１４】
３．酸化チタン
　本発明のポリカーボネート樹脂組成物は酸化チタンを０．０１重量部以上１００重量部以下含有する。本発明において酸化チタンを用いるのは、透明性に優れるポリカーボネート樹脂と屈折率が高い酸化チタンとを共に使用することにより、ポリカーボネート樹脂組成物中において効率よく金属化合物による光反射を起こし、光反射率に優れるポリカーボネート樹脂組成物を得ることができるということを見出したためある。更に、前記ポリカーボネート樹脂を含むポリカーボネート樹脂は、意外なことに光反射率だけではなく耐衝撃性、耐光性にも優れるものとなる。」
オ　「【０１７５】
２）光反射率の測定
　上記１）で得られた射出成形板について、分光測色計（コニカミノルタ社製ＣＭ―３６００ｄ）を使用し、Ｄ６５光源、１０度視野角にて上記試験片の正反射光を含むＳＣＩ方式での波長４３０ｎｍにおける光反射率を測定した。測定径はφ８ｍｍにて実施した。光反射率は値が高いほど優れたものと評価される。　
【０１７６】
３）耐衝撃性試験
　上記１）で得られた機械物性用ＩＳＯ試験片について、ＩＳＯ１７９に準拠してノッチ付シャルピー衝撃試験を実施し、耐衝撃性を評価した。耐衝撃性はノッチ付シャルピー衝撃試験の値が大きいほど優れたものと評価される。　
【０１７７】
４）耐光性試験
　ＪＩＳ　Ｋ７１０５に準拠し、分光色差計（日本電色工業社製ＳＥ２０００）を使用し、Ｃ光源透過法にて上記で得られた射出成形板（幅６０ｍｍ×長さ６０ｍｍ×厚さ３ｍｍ）のイエローインデックス（ＹＩ）値を測定した。これをＹＩ（初期）とした。ＹＩ値が小さい程、黄色味がなく品質が優れることを示す。次に、スガ試験機社製メタリングウェザーメーターＭ６Ｔを用いて、６３℃、相対湿度５０％の条件下、光源として水平式メタリングランプを、インナーフィルターとして石英を、またランプの周囲にアウターフィルターとして＃５００のフィルターを取り付け、波長３００ｎｍ〜４００ｎｍの放射照度１．５ｋｗ／ｍ２になるように設定し、上記１）で得られた射出成形板（幅６０ｍｍ×長さ６０ｍｍ×厚さ３ｍｍ）の正方形の面に対して、１００時間照射処理を行った。照射後のＹＩ値を上記ＹＩ（初期）と同様に測定し、これをＹＩ（耐光試験後）とした。
ΔＹＩ＝｜｛ＹＩ（耐光試験後）｝−｛ＹＩ（初期）｝｜
により、ΔＹＩを求めた。ΔＹＩの値が小さいほど耐光性に優れることを意味する。」
カ　「【０１８０】
　以下の実施例の記載の中で用いた化合物の略号は次の通りである。 尚、金属化合物については物性を表−２にまとめた。
ＩＳＢ：イソソルビド （ロケットフルーレ社製、商品名POLYSORB）
ＣＨＤＭ：１，４−シクロヘキサンジメタノール （イーストマン社製）
ＤＰＣ：ジフェニルカーボネート （三菱化学社製）
（酸化チタン）
タイペークＰＣ−３：酸化チタン（石原産業社製）　　　　　　　　　　
　　　　　　　　　　・塩素法酸化チタン（ルチル型）　　　　　　　　　　　　　　　　　　　・平均粒子径０．２１μｍ
（酸化防止剤）
２１１２：ホスファイト系酸化防止剤（ＡＤＥＫＡ社製アデカスタブ２１１２）
ＡＯ−６０：フェノール系酸化防止剤（ＡＤＥＫＡ社製アデカスタブＡＯ−６０）
（離型剤）
Ｓ−１００Ａ：ステアリン酸モノグリセリド（理研ビタミン社製Ｓ−１００Ａ）　
【０１８１】
［製造例１]　
　撹拌翼および１００℃に制御された還流冷却器を具備した重合反応装置に、ＩＳＢとＣＨＤＭ、蒸留精製して塩化物イオン濃度を１０ｐｐｂ以下にしたＤＰＣおよび酢酸カルシウム１水和物を、モル比率でＩＳＢ／ＣＨＤＭ／ＤＰＣ／酢酸カルシウム１水和物＝０．７０／０．３０／１．００／１．３×１０−６になるように仕込み、十分に窒素置換した（酸素濃度０．０００５体積％〜０．００１体積％）。続いて熱媒で加温を行い、内温が１００℃になった時点で撹拌を開始し、内温が１００℃になるように制御しながら内容物を融解させ均一にした。その後、昇温を開始し、４０分で内温を２１０℃にし、内温が２１０℃に到達した時点でこの温度を保持するように制御すると同時に、減圧を開始し、２１０℃に到達してから９０分で１３．３ｋPa（絶対圧力、以下同様）にして、この圧力を保持するようにしながら、さらに６０分間保持した。重合反応とともに副生するフェノール蒸気は、還流冷却器への入口温度として１００℃に制御された蒸気を冷媒として用いた還流冷却器に導き、フェノール蒸気中に若干量含まれるモノマー成分を重合反応器に戻し、凝縮しないフェノール蒸気は続いて４５℃の温水を冷媒として用いた凝縮器に導いて回収した。　
【０１８２】
　このようにしてオリゴマー化させた内容物を、一旦大気圧にまで復圧させた後、撹拌翼および上記同様に制御された還流冷却器を具備した別の重合反応装置に移し、昇温および減圧を開始して、６０分で内温２２０℃、圧力２００Paにした。その後、２０分かけて内温２３０℃、圧力１３３Pa以下にして、所定撹拌動力になった時点で復圧し、内容物をストランドの形態で抜出し、回転式カッターでペレットにした。ポリカーボネート樹脂の原料として用いたジヒドロキシ化合物の構造単位比と使用した触媒金属濃度の値を表−１に示す。　
【０１８３】
［製造例２］
　製造例１のＩＳＢとＣＨＤＭの構造単位比をＩＳＢ／ＣＨＤＭ＝０．５０／０．５０とした以外は、実施例１と同様に行った。製造例１と同様にポリカーボネート樹脂の原料として用いたジヒドロキシ化合物の構造単位比と使用した触媒金属濃度の値を表−１に示す。　
【０１８４】
［実施例１、２］
　製造例１、２のそれぞれにおいて得られたペレットと、更に表−２に示した組成となるように酸化チタンとしてタイペークＰＣ−３、離型剤としてＳ−１００Ａ、更に酸化防止剤としてアデカスタブＡＯ−６０及びアデカスタブ２１１２とを２つのベント口を有する日本製鋼所社製２軸押出機（ＬＡＢＯＴＥＸ３０ＨＳＳ−３２）を用いて、出口の樹脂温が２５０℃になるようにストランド状に押し出し、水で冷却固化させた後、回転式カッターでペレット化した。この際、ベント口は真空ポンプに連結し、ベント口での圧力が５００Ｐａになるように制御した。得られたポリカーボネート樹脂組成物の分析結果、および上記方法において評価した。結果を表−２に示す。　
【０１８５】
【表１】
【０１８６】　　
【表２】
　」
（２）引用文献２
ア　「【請求項１】　芳香族ポリカーボネート樹脂１〜９９重量部と脂環式ポリエステル樹脂１〜９９重量部の合計１００重量部に対し、下記一般式（１）、（２）、（３）、（４）及び下記一般式（５）で表される有機リン酸エステル化合物から成る群より選ばれた少なくとも一種である有機リン酸エステル化合物０．００５〜０．０９重量部と有機系紫外線吸収剤０．０１〜５重量部を含有して成ることを特徴とする樹脂組成物。　
　【化１】
　（一般式（１）中、Ｒ１〜Ｒ４はアルキル基またはアリール基であり、それぞれ同一であっても異なっていてもよい。Ｍはアルカリ土類金属および亜鉛より選ばれる金属を表す。）
　　【化２】
　（一般式（２）中、Ｒ５はアルキル基またはアリール基であり、Ｍはアルカリ土類金属および亜鉛より選ばれる金属を表す。）
　　【化３】
　（一般式（３）中、Ｒ６〜Ｒ１１はアルキル基またはアリール基であり、それぞれ同一であっても異なっていてもよい。Ｍ’は３価の金属イオンとなる金属原子を表す。）　
　【化４】　
（一般式（４）中、Ｒ１２〜Ｒ１４は、アルキル基またはアリール基であり、それぞれ同一であっても異なっていてもよい。Ｍ’は３価の金属イオンとなる金属原子を表し、２つのＭ’はそれぞれ同一であっても異なっていてもよい。）　
　【化５】　
（一般式（５）中、Ｒはアルキル基またはアリール基であり、それぞれ同一であっても異なっていてもよい。ｎは０〜２の整数を表す。）」　
イ　「【技術分野】
【０００１】
　本発明は、樹脂組成物および樹脂成形体に関し、詳しくは、主として、芳香族ポリカーボネートと脂環式ポリエステル樹脂から成る透明性、流動性、透明性、色相、耐衝撃性、耐湿熱性および耐光性に優れた樹脂組成物および樹脂成形体に関する。
・・・
【発明が解決しようとする課題】
【００１５】
　本発明の目的は、上記従来技術の諸欠点を解消し、流動性、透明性、色相、耐衝撃性、耐湿熱性および耐光性についてバランス良く優れた樹脂組成物を提供することにある。」　
ウ　「【０１２９】
　実施例１〜１０及び比較例１〜７：
　表１および表２に示す割合にて各成分をタンブラーミキサーで均一に混合した後、二軸押出機（日本製鋼所製「ＴＥＸ３０ＸＣＴ」、Ｌ／Ｄ＝４２、バレル数１２）を使用し、シリンダー温度２７０℃、スクリュー回転数２００ｒｐｍにてバレル１より押出機にフィードし溶融混練させ樹脂組成物のペレットを作製した。　
【０１３０】
　上記の方法で得られたペレットを、１００℃で８時間以上乾燥した後、射出成形機（名機製作所製「Ｍ１５０ＡＩＩ−ＳＪ型」）を使用し、シリンダー温度２７０℃、金型温度７０℃、成形サイクル５５秒の条件で、ＡＳＴＭ試験片（３．２ｍｍ厚のノッチ付き試験片）及び平板状成形品（９０ｍｍ×５０ｍｍ×３ｍｍ厚）を作製し、以下の評価を行ったた。但し、滞留熱安定性の評価（表面外観と耐衝撃性）については、成形サイクルを４分に変更した以外は上記と同様にしてＡＳＴＭ試験片および平板状成形品を作製し、そして、５ショット目のＡＳＴＭ試験片および平板状成形品により、それぞれ、上記の耐衝撃性と表面外観の評価を行った。結果を表１および表２に示した。
・・・
【０１３２】
（２）透明性：
　ＪＩＳ　Ｋ−７１０５に準じ、上記で作製した平板状成形品（９０ｍｍ×５０ｍｍ×３ｍｍ厚）を使用し、日本電色工業社製「ＮＤＨ−２０００型」濁度計で全光線透過率を測定した。全光線透過率が大きいほど、透明性に優れている。　
【０１３３】
（３）色相：
　上記で作製した平板状成形品（９０ｍｍ×５０ｍｍ×３ｍｍ厚）を使用し、分光式色彩計（日本電色工業社製「ＳＥ２０００型」）により、透過法によりＹＩ値を測定した。ＹＩ値は、小さいほど色相に優れている。
・・・
【０１３９】
（７）耐光性（ＵＶ照射）：
　上記で作製した平板状成形品（９０ｍｍ×５０ｍｍ×３ｍｍ厚）を使用し、ＵＶ照射による耐候性試験を行い、上記（３）と同様の方法にて耐光性試験後の色相（ＹＩ値）を測定した。ＵＶ照射装置は、スガ試験機社製「Ｓｕｐｅｒ　Ｘｅｎｏｎ　Ｗｅａｔｈｅｒ　Ｍｅｔｅｒ」を使用し、ブラックパネル温度６３℃、３００−４００ｎｍの放射照度は６０Ｗ／ｍ２、照射時間５００時間とした。　
【０１４０】　
　【表１】　　
【０１４１】　　
【表２】　　
【０１４２】
（１）実施例１〜１０の組成物は、特定の有機リン酸エステル化合物を特定量含有し、且つ、有機系紫外線吸収剤を含有しており、透明性、色相、流動性、耐衝撃性、耐湿熱性、滞留熱安定性およびに耐光性にバランス良く優れている。　
【０１４３】
（２）比較例１の組成物は、脂環式ポリエステル樹脂を含有しておらず、実施例の組成物と比較して透明性、流動性、耐光性（色相）に劣っている。
【０１４４】
（３）比較例２〜４の組成物は、特定の有機リン酸エステル化合物の含有量が本特許規定の範囲外であり、実施例の組成物と比較して透明性、色相、耐光性（色相）に劣り、更に比較例４の組成物は、耐衝撃性、耐湿熱性、滞留熱安定性に劣っている。　
【０１４５】
（４）比較例５〜７の組成物は、特定の有機リン酸エステル化合物を含有しておらず、実施例の組成物と比較して透明性、色相、耐光性（色相）に劣り、更に比較例５〜６の組成物は、耐衝撃性、耐湿熱性、滞留熱安定性に劣っている。」　
（３）引用文献３
ア　「【請求項１】　芳香族ポリカーボネート樹脂（Ａ成分）５１〜９９重量％と、ポリブチレンテレフタレート樹脂（Ｂ成分）１〜４９重量％と（ただし、Ａ成分とＢ成分の合計は１００重量％）、Ａ成分とＢ成分の合計１００重量部に対して、有機リン酸エステル金属塩（Ｃ成分）０．００１〜３重量部とから成る芳香族ポリカーボネート樹脂組成物であって、ポリブチレンテレフタレート樹脂におけるチタン化合物含有量がチタン原子として１ｐｐｍを超えて７５ｐｐｍ以下であり、ポリブチレンテレフタレート樹脂が、更に１族金属化合物および／または２族金属化合物を含有し、１族金属化合物および／または２族金属化合物の含有量が、その金属原子換算で１ｐｐｍを超えて５０ｐｐｍ以下であり、有機リン酸エステル金属塩が下記一般式（１）、（２）、（３）及び（４）で表される有機リン酸エステル金属塩から成る群より選ばれた少なくとも一種であることを特徴とする芳香族ポリカーボネート樹脂組成物。　　
【化１】
（一般式（１）中、Ｒ１〜Ｒ４はアルキル基またはアリール基であり、それぞれ同一であっても異なっていてもよい。Ｍはアルカリ土類金属および亜鉛より選ばれる金属を表す。）　　
【化２】　
（一般式（２）中、Ｒ５はアルキル基またはアリール基であり、Ｍはアルカリ土類金属および亜鉛より選ばれる金属を表す。）　　
【化３】　
（一般式（３）中、Ｒ６〜Ｒ１１はアルキル基またはアリール基であり、それぞれ同一であっても異なっていてもよい。Ｍ’は３価の金属イオンとなる金属原子を表す。）　　
【化４】　
（一般式（４）中、Ｒ１２〜Ｒ１４は、アルキル基またはアリール基であり、それぞれ同一であっても異なっていてもよい。Ｍ’は３価の金属イオンとなる金属原子を表し、２つのＭ’はそれぞれ同一であっても異なっていてもよい。）脂組成物。」
イ　「【技術分野】
【０００１】　本発明は、芳香族ポリカーボネート樹脂とポリブチレンテレフタレート樹脂および有機リン酸エステル金属塩から成る芳香族ポリカーボネート樹脂組成物に関し、詳しくは、流動性、耐衝撃性、耐熱性、色相、滞留熱安定性、耐薬品性、疲労特性、耐湿熱性についてバランス良く優れた芳香族ポリカーボネート樹脂組成物、およびこれを成形して成る樹脂成形品に関する。
・・・
【発明が解決しようとする課題】
【００１０】
　本発明は、上記実情に鑑みなされたものであり、その目的は、上記従来技術の諸欠点を解消し、流動性、耐衝撃性、耐熱性、色相、滞留熱安定性、耐薬品性、疲労特性、耐湿熱性についてバランス良く優れた、芳香族ポリカーボネート樹脂組成物を提供することにある。」
ウ　「【０２２６】
［評価方法］：
・・・
（４）色相（ＹＩ値）：
　通常成形の平板状成形品について、分光式色彩計（日本電色工業社製、ＳＥ２０００型）を用い反射法（抑え板；白色板）によりＹＩ値を測定した。ＹＩ値が、小さいほど色相に優れている。　
【０２３０】
（５）滞留熱安定性：
（ａ）表面外観；目視：
　上記の滞留成形で作製した試験片の表面外観を目視にて観察し、シルバーストリークによる肌荒れの全くないものを◎、シルバーストリークによる肌荒れが僅かにあるものを○、シルバーストリークによる肌荒れが顕著にあるものを×として評価した。
【０２３１】
（ｂ）色相（ＹＩ値）：
　上記の滞留成形で作製した平板状成形品について、分光式色彩計（日本電色工業社製、ＳＥ２０００型）を用い反射法（抑え板；白色板）によりＹＩ値を測定した。ＹＩ値が、小さいほど色相に優れている。
・・・　
【０２３６】
［実施例１及び２、参考例１〜５、比較例１〜７］：
　表２、表３に記載の各々の樹脂組成物を製造し、上述の方法により評価した。結果を表２、表３に示す。　
【０２３７】
【表１】　　
（表は省略）
【０２３８】　　
【表２】　　
（表は省略）
【０２３９】　　
【表３】　　
（表は省略）
【０２４０】
　表２、表３に示した結果から、以下のことが判る。本発明の実施例１及び２に記載の樹脂組成物は、参考例１〜５、比較例１〜７に記載の樹脂組成物と比較して、流動性、耐衝撃性、耐熱性、色相、滞留熱安定性、耐薬品性、疲労特性、耐湿熱性のバランスに優れている。」　
３　引用文献１に記載された発明
　摘示（１）アにおいて、請求項１を引用する請求項３に係る発明に着目すると、引用文献１には、次のとおりの発明（以下、「引用発明」という。）が記載されているといえる。　
「構造の一部に下記式（２）で表されるジヒドロキシ化合物に由来する構造単位を少なくとも含むポリカーボネート樹脂と、酸化チタンとを含むポリカーボネート樹脂組成物であって、該ポリカーボネート樹脂１００重量部に対して、酸化チタンを０．０１重量部以上１００重量部以下含有し、かつ、リチウム及び長周期型周期表第２族の金属からなる群より選ばれる少なくとも１種の金属を含む化合物を含有するものであり、しかもその含有する金属の量がポリカーボネート樹脂組成物全体に対して合計で２０重量ｐｐｍ以下である、ポリカーボネート樹脂組成物。
【化２】
　」
４　対比
　本願発明１と引用発明とを対比する。
（１）引用発明の「式（２）（以下、式（２）の構造式の記載を省略する。）で表されるジヒドロキシ化合物」と本願発明１の「環状エーテル構造を有し、かつ、芳香環構造を有しないジヒドロキシ化合物（α）」とを以下に対比する。
　引用発明の「式（２）で表されるジヒドロキシ化合物」は、「環状エーテル構造を有し、かつ、芳香環構造を有しない」ものであることは明らかである。
　そうすると、引用発明の「構造の一部に下記式（２）で表されるジヒドロキシ化合物に由来する構造単位を少なくとも含むポリカーボネート樹脂」は、本願発明１の「環状エーテル構造を有し、かつ、芳香環構造を有しないジヒドロキシ化合物（α）に由来する構造単位（ａ）を含むポリカーボネート樹脂」に相当する。
（２）以上のことから、本願発明１と引用発明との一致点及び相違点は、次のとおりのものであるといえる。
＜一致点＞　「環状エーテル構造を有し、かつ、芳香環構造を有しないジヒドロキシ化合物（α）に由来する構造単位（ａ）を含むポリカーボネート樹脂と、酸化チタンを含むポリカーボネート樹脂組成物。」である点。　
＜相違点１＞　酸化チタンの含有量に関し、ポリカーボネート樹脂１００質量部に対して、本願発明１では、「０．０１重量部以上１０重量部以下」と特定するのに対して、引用発明では、「０．０１重量部以上１００重量部以下」と特定する点。　
＜相違点２＞　リン酸エステル金属塩に関し、本願発明１では、「ポリカーボネート樹脂１００質量部に対して、」「０．０１重量部以上１重量部以下含む」と特定するのに対して、引用発明では、特に特定しない点。
＜相違点３＞　引用発明では、「リチウム及び長周期型周期表第２族の金属からなる群より選ばれる少なくとも１種の金属を含む化合物を含有するものであり、しかもその含有する金属の量がポリカーボネート樹脂組成物全体に対して合計で２０重量ｐｐｍ以下である」と特定するのに対して、本願発明１では、特に特定しない点。
５　判断
（１）本願発明１について
ア　相違点２について
　事案に鑑み、初めに相違点２について検討する。　
（ア）本願発明１は、構造単位（ａ）を含むポリカーボネート樹脂、酸化チタン、リン酸エステル金属を含むポリカーボネート樹脂組成物において、上記ポリカーボネート樹脂１００質量部に対して、リン酸エステル金属塩を０．０１重量部以上１重量部以下含むことを特定するものであるところ、この技術的意義について、本願明細書をみてみると、特許文献２および３において、イソソルビドとジフェニルカーボネートとのエステル交換により得られたポリカーボネートの光反射部材用途を志向して酸化チタンを添加したポリカーボネート樹脂組成物が提案されていたが（段落【０００３】）、本発明者は、特許文献２および３のポリカーボネート樹脂組成物は、熱により着色成分が太陽光暴露で脱色するため、色相、屋外曝露での色差については改良の余地があったことを認識し（段落【０００５】及び【０００６】）、本願発明により、色相、屋外曝露での色差が改良されることを見出したものである（段落【０００７】及び【００１０】）。　
（イ）これに対し、引用発明は、酸化チタンを添加したポリカーボネート樹脂組成物に係るものであるが、リン酸エステル金属塩を含有するものではないし、引用文献１にも、リン酸エステル金属塩を含有することについて記載も示唆もされておらず、引用文献１を参酌しても、特定量のリン酸エステル金属塩を含有することにより、屋外暴露での色差を改善できることを理解することはできない。　
（ウ）一方、引用文献２には、芳香族ポリカーボネート樹脂と脂環式ポリエステル樹脂に対し、一般式（１）ないし（５）で表される有機リン酸エステル化合物と有機系紫外線吸収剤を各所定量含有して成る樹脂組成物が記載されており（摘示２（２）ア）、上記有機リン酸エステル化合物は、その構造式からみて金属塩であるといえる。そして、引用文献２は、透明性、流動性、色相、耐衝撃性、耐湿熱性および耐光性に優れた樹脂組成物および成形体に関する技術分野に属するものであって（摘示２（２）イ）、色相としてＹＩ値を測定・評価し（摘示２（２）ウ）、耐光性として、ＵＶ照射装置を用いブラックパネル温度６３℃、３００−４００ｎｍの放射照度６０Ｗ／ｍ２、照射時間５００時間とした試験前後の色相（ＹＩ値）を測定・評価するものである（摘示２（２）ウ）。　
　しかしながら、引用文献２に記載された樹脂組成物は、本願発明１の構成成分である「環状エーテル構造を有し、かつ、芳香環構造を有しないジヒドロキシ化合物（α）に由来する構造単位（ａ）を含むポリカーボネート樹脂」を含むものではない。また、引用文献２に記載された樹脂組成物は、芳香族ポリカーボネート樹脂が成形加工性に劣るし、太陽光に長く曝されると黄変するという問題を解決するために、芳香族ポリカーボネート樹脂に、脂環式ポリエステル樹脂と有機系紫外線吸収剤を必須成分として添加することを前提とするものであり、本願発明１とはポリカーボネートの種類が異なるものである。更に、引用文献２には、樹脂組成物の耐光性について記載されているものの、上記のとおり、ＵＶを５００時間照射する前後の色相（ＹＩ値）の差を測定・評価するものであって、屋外暴露（晴天時の一昼夜２４時間屋外暴露処理）後の色差に着目した本願発明１（本願明細書の段落【０１１４】、【０１１５】及び表１）とは、課題も異にするものであるといえる。
　なお、仮に、引用文献１及び引用文献２に記載された課題が耐光性である点で共通するとしても、引用文献２に記載された樹脂組成物は、脂環式ポリエステル樹脂を必須成分として含有するものであり、比較例１の脂環式ポリエステル樹脂を含有しない組成物が、実施例１の組成物よりも耐光性（色相）に劣ることが示されているから（摘示２（２）ウ）、脂環式ポリエステル樹脂を含有することが特定されていない引用発明において、その耐光性（色相）を改善するために、引用文献２に記載された有機リン酸エステル化合物のみを添加することには阻害要因があるといえる。
　してみると、引用発明に、屋外暴露（晴天時の一昼夜２４時間屋外暴露処理）での色差が大きいという課題があることを認識できるものではないし、まして、芳香族ポリカーボネート樹脂組成物の耐光性（色相）の改善に関する引用文献２の記載を根拠にして、引用発明において、上記課題を解決することを目的として、引用文献２に記載された有機リン酸エステル化合物（リン酸エステル金属塩）を添加することが動機付けられるとはいえない。　
（エ）また、引用文献３に記載された樹脂組成物は、芳香族ポリカーボネート樹脂とポリブチレンテレフタレートに対し、一般式（１）ないし（４）で表される有機リン酸エステル金属塩を所定量含有して成るものであり（摘示２（３）ア）、本願発明１の構成成分である「環状エーテル構造を有し、かつ、芳香環構造を有しないジヒドロキシ化合物（α）に由来する構造単位（ａ）を含むポリカーボネート樹脂」を含むものではなく、本願発明１とは技術分野が異なるものであるといえる。
　また、引用文献３に記載された樹脂組成物は、流動性、耐衝撃性、耐熱性、色相、滞留熱安定性、耐薬品性、疲労特性、耐湿熱性についてバランス良く優れた、芳香族ポリカーボネート樹脂組成物、およびこれを成形して成る樹脂成形品に関するものであって（摘示２（３）イ）、色相として、通常成形の平板状成形品及び滞留成形で作製した平板状成形品のＹＩ値を測定・評価しており（摘示２（３）ウ）、せいぜい成形時の熱劣化による着色を測定・評価するに止まるものであって、耐光性を測定・評価するものではないから、屋外暴露（晴天時の一昼夜２４時間屋外暴露処理）での色差に着目した本願発明１とは、課題も異にするものである。
　なお、仮に、引用文献１及び引用文献３に記載された課題が色相の点で共通するとしても、引用文献３に記載された樹脂組成物は、特定のポリブチレンテレフタレート（チタン化合物を所定量含有し、かつ、１族金属化合物および／または２族金属化合物を所定量含有してなるもの）を必須成分として含有するものであり、色相の改善のために、特定のポリブチレンテレフタレートを含有することなく、引用文献３に記載された有機リン酸エステル塩のみを添加することには阻害要因があるといえる。
　そうすると、引用発明は、屋外暴露（晴天時の一昼夜２４時間屋外暴露処理）前後での色差を改良するという課題があると認識できるものではないし、引用文献３に記載された樹脂組成物は、ポリカーボネート樹脂を含有する組成物という限りにおいて本願発明１と共通するものの、本願発明１とはポリカーボネートの種類が異なり、技術分野も課題も異なるものであるから、引用文献３の記載を根拠にして、引用発明において、引用文献３に記載された有機リン酸エステル塩を添加することが動機付けられるとはいえない。　
（オ）そして、本願発明１は、特定量のリン酸エステル金属塩を含有することにより、本願明細書の実施例（段落【０１１１】〜【０１２９】）に例示されるように、晴天時の一昼夜２４時間屋外暴露処理を行っても、屋外暴露試験後の劣化による色調の変化が少ないという優れた効果を奏するものである。　
イ　小括　
　以上のとおりであるから、本願発明１は、上記相違点１及び３について判断するまでもなく、引用文献１に記載された発明、並びに引用文献２及び引用文献３に記載された事項に基いて、当業者が容易に発明をすることができたものとはいえない。
（２）本願発明２ないし１０について
　本願発明２ないし１０は、本願発明１に対し、さらに請求項２ないし１０に記載された技術的事項を追加したものであり、上記（１）で本願発明１について記載したのと同じ理由によって、引用文献１に記載された発明、並びに引用文献２及び引用文献３に記載された事項に基いて、当業者が容易に発明をすることができたものとはいえない。  
第５　むすび
　以上のとおり、原査定の理由によっては、本願出願を拒絶することはできない。
　また、他に本願出願を拒絶すべき理由を発見しない。
　よって、結論のとおり審決する。